(57)【特許請求の範囲】
【請求項１】
ガラス基板と、該ガラス基板上のセル毎に形成されたバス電極パターンと、該ガラス基板上の隣接する該セルの該バス電極パターン間毎に形成されたブラックマトリックス・パターンとを備えたプラズマディスプレイパネルの前面板であって、
該バス電極パターンと該ブラックマトリックス・パターンとは、大気中での酸化によって黒色化する金属または該金属のペーストによって該ガラス基板上に同時に形成されたものであり、
該ガラス基板上には、該バス電極パターンを覆い、該ブラックマトリックス・パターンを露出させた第１の誘電体層と、該第１の誘電体層と該ブラックマトリックス・パターンとを覆う第２の誘電体層とが形成されており、
該ブラックマトリックス・パターンは、酸化されたことによって不導体化され、かつ黒色化された状態で該第２の誘電体層に覆われている
ことを特徴とするプラズマディスプレイパネルの前面板。
【請求項２】
請求項１において、
前記第１の誘電体層は、前記バス電極パターンを覆う誘電体ガラスペーストもしくは誘電体ガラスシートを不活性ガス雰囲気中で焼成し、焼結することによって形成されたものであって、
前記ブラックマトリックス・パターンは、大気中で熱処理されて酸化されることにより、不導体化されて黒色化されたものであり、
前記第１の誘電体層と前記ブラックマトリックス・パターンとを覆う誘電体層の焼成によって形成された前記第２の誘電体層上に、保護膜が形成されている
ことを特徴とするプラズマディスプレイパネルの前面板。
【請求項３】
請求項１または２において、
前記ガラス基板がソーダライムガラス基板であることを特徴とするプラズマディスプレイパネルの前面板。
【請求項４】
請求項１，２または３において、
前記大気中での酸化によって黒色化する金属は、Ｃｕ，Ｃｒの一方もしくは双方であることを特徴とするプラズマディスプレイパネルの前面板。
【請求項５】
請求項１〜４のいずれか１つにおいて、
前記第１の誘電体層は、前記ガラス基板へのＰｂＯ−ＳｉＯ2−Ｂ2Ｏ3−ＭｇＯ系誘電体ガラス・ペーストのスクリーン印刷によって形成されたものであり、
前記第２の誘電体層は、前記ブラックマトリックス・パターンと前記第１の誘電体層とを覆うＰｂＯ−ＳｉＯ2−Ｂ2Ｏ3−ＺｎＯ系誘電体ガラス・ペーストのスクリーン印刷によって形成されたものである
ことを特徴とするプラズマディスプレイパネルの前面板。
【請求項６】
請求項１〜５に記載の前記前面板を用いたことを特徴とするプラズマディスプレイパネル。
【請求項７】
セル毎にバス電極パターンが形成され、隣接する該セルの該バス電極パターン間毎にブラックマトリックス・パターンが形成されたガラス基板を前面板として用いるプラズマディスプレイパネルの製造方法であって、
該ガラス基板上に、該バス電極パターンと該ブラックマトリックス・パターンとを同一金属で同時に形成する第１の工程と、
該第１の工程で形成された該バス電極パターンを覆い、該ブラックマトリックス・パターンを露出させて第１の誘電体層を形成する第２の工程と、
該第２の工程で該第１の誘電体層が形成された該ガラス基板を大気中で熱処理し、該ブラックマトリックス・パターンを酸化させて不導体化かつ黒色化する第３の工程と、
該第１の誘電体層と、該第３の工程の熱処理で酸化された該ブラックマトリックス・パータンとを覆う第２の誘電体層を形成する第４の工程と、
該第４の工程で形成された該第２の誘電体層上に保護膜を形成する第５の工程と
からなることを特徴とするプラズマディスプレイパネルの製造方法。
【請求項８】
請求項７において、
前記第２の工程では、前記バス電極パターンを覆う誘電体ガラスのペーストまたはシートを不活性ガス雰囲気中で焼結して前記第１の誘電体層を形成することを特徴とするプラズマディスプレイパネルの製造方法。
【請求項９】
請求項７または８において、
前記ガラス基板として、ソーダライムガラス基板を用いたことを特徴とするプラズマディスプレイパネルの製造方法。
【発明の詳細な説明】
【０００１】
【発明の属する技術分野】
本発明は、プラズマディスプレイパネルとその前面板及びその製造方法に係り、特に、プラズマディスプレイパネルの前面板に設けられるバス電極とコントラスト向上のためのブラックマトリックスとに関する。
【０００２】
【従来の技術】
図４はプラズマディスプレイパネルの前面板とその製造方法の一従来例を示す工程図であって、１０は高歪点ガラス基板、１１は透明電極パターン、１２はバス電極パターン、１３は誘電体層、１４はブラックマトリクス・パターン、１５は誘電体層、１６は保護膜である。
【０００３】
同図において、高歪点ガラス基板１０上にＩＴＯ（Ｉｎ2Ｏ3−Ｓｎ）膜をスパッタ成膜し、このＩＴＯ膜をフォトリソ法とエッチングプロセスもしくはレーザー加工プロセスで加工して透明電極パターン１１を形成する（図４（ａ））。高歪点ガラス基板１０上には、かかる透明電極パターン１１が複数個互いに平行に形成されるが、ここでは、高歪点ガラス基板１０上の単位領域（セル）中に形成される対をなす２個の透明電極パターン１１を示している。以下では、１つのセルについて説明する。
【０００４】
このように形成された２個の透明電極パターン１１夫々上に、バス電極パターン１２をフォトリソ法やスクリーン印刷法などで形成する（図４（ｂ））。スクリーン印刷法で形成した場合には、ここで焼結してもよいが、後述のブラックマトリックス・パターンを形成してから焼結するようにしてもよい。そして、これら透明電極パターン１１とバス電極パターン１２とを覆うようにして、高歪点ガラス基板１０の全面にわたって誘電体層１３をスクリーン印刷法やシートラミネート法などで形成し（図４（ｃ））、これを焼結する（図４（ｄ））。次に、この焼結した誘電体層１３上にブラックマトリックス・パターン１４を、夫々のバス電極パターン１２と図示しない隣りのセルのバス電極パターンとの間に位置するように、スクリーン印刷法などで形成し、焼結する（図４（ｅ））。この焼結により、ブラックマトリックス・パターン１４が酸化され、黒化される。さらに、これらブラックマトリックス・パターン１４を覆うように、高歪点ガラス基板１０の全面にわたって誘電体層１５をスクリーン印刷法やシートラミネート法などで形成し（図４（ｆ））、焼結する（図４（ｇ））。最後に、焼結された誘電体層１５の全面にわたってＭｇＯがＥＢ（電子ビーム）蒸着され、これにより、保護膜１６が形成される（図４（ｈ））。
【０００５】
【発明が解決しようとする課題】
前面板を通して蛍光体の発光（表示）を見るため、前面板は透光性が高くなければならず、このため、走査・放電維持電極には、ＩＴＯ膜からなる透明電極パターン１１といった透明電極が用いられている。誘電体層１３も、同様な理由（透明性）から、脱泡性を高めなければならないが、透明電極の材料であるＩＴＯとの反応抑制のため、比較的軟化点の高い誘電体ガラスしか使えず、このために、充分脱泡させるための焼結温度が約６００℃と高くなる。
【０００６】
上記従来技術のように、バス電極パターン１２の形成とブラックマトリックス・パターン１４の形成との形成プロセス間にかかる誘電体ガラスの誘電体層１３を焼結する工程（図４（ｄ））が入るプロセスでは、誘電体ガラスの焼結温度を約６００℃と高温にすることが必要であることから、熱変形の小さい高価な高歪点ガラスをガラス基板１（図４）に用いなければならない（歪点例：５７０℃）。このような基板を用いないと、バス電極パターン１２の形成後の誘電体ガラスの焼結により、ガラス基板１が熱変形し、その後、ガラス基板１が熱変形した状態で、この焼結された誘電体層１３上にブラックマトリックス・パターン１４を形成すると、バス電極パターン１２とブラックマトリックス・パターン１４との間の相対的な位置関係に大きなずれが生ずることになる。
【０００７】
ブラックマトリックス・パターン１４をスクリーン印刷法を用いて形成する場合には、前面板の中央部でバス電極パターン１２とブラックマトリックス・パターン１４との間の位置関係が正確に得られるように、スクリーンを配置してブラックマトリックス・パターン１４を形成するのであるが、隣接するセルのバス電極パターン１２間にブラックマトリックス・パターン１４があるため、これらパターンの位置ずれが大きくなると、前面板の中央部から離れる程バス電極パターン１２に対するブラックマトリックス・パターン１４の位置ずれ量が大きくなり、前面板の周辺部では、ブラックマトリックス・パターン１４がバス電極パターン１２と重なってしまうことになる。このようなことになると、ブラックマトリックス・パターン１４はバス電極パターン１２と重なった分細く見えることになり、この結果、プラズマディスプレイパネルの画面に模様が生ずるという問題があった。
【０００８】
以上のことからして、従来では、前面板のガラス基板として、熱変形の小さい高価な高歪点ガラスが用いられている。
【０００９】
しかしながら、前面板に高歪点ガラス基板を使用する場合には、組立信頼性の点から背面板にも同じ高歪点ガラス基板を使用せざるを得なくし、また、前面板と背面板とに異なるガラスからなる基板を用いると、これら前面板と背面板とを熱を加えて封着する場合、これらの基板の熱膨張係数が異なることから、少なくとも一方の基板に反りや割れが生じてしまうことになる。このことから、前面板に高歪点ガラス基板を使用すると、背面板にも同じ高歪点ガラス基板を使用せざるを得ず、プラズマディスプレイパネルのコストが非常に高くなるという問題があった。
【００１０】
コスト低減のためには、前面板のガラス基板１に安価なソーダライムガラス基板（歪点：５１１℃）を使用しようとすることが考えられる。しかし、このようにすると、次のような問題が生ずる。
【００１１】
即ち、誘電体ガラスの誘電体層１３の焼結によるソーダライムガラス基板１の熱収縮を小さく抑えるために、約５３０℃の温度でこの誘電体ガラスを焼結しなければならないが、この焼結温度で誘電体ガラスを完全脱泡させるためには、軟化点が４２０℃以下程度の誘電体ガラスを使用しなければならない。
【００１２】
一方、前面板の最後の工程（図４（ｈ））で誘電体層１５上に形成されるＭｇＯの保護膜１６については、脱ガスを行なうことが必要である。この保護膜１６の脱ガスのためには、これがＭｇＯからなることから、約３５０℃以上の温度が必要である。この保護膜１６の脱ガスは前面板と背面板との封着工程で行なわれる。従って、前面板と背面板との封着温度は３５０℃以上、実際には、約４００℃であって、このとき発生する保護膜１６からのガスも同時に排気される。また、この封着時の温度によって誘電体層１５の誘電体ガラスの熱膨張が大きくなるガラス転移点がこの封着温度よりも低く、前面板と背面板との封着時にこの誘電体ガラスが大きく熱膨張すると、これよりも熱膨張が小さいＭｇＯの保護層７に割れが生ずる。これを防止するためには、封着温度で大きな熱膨張が生じないように、この誘電体ガラスのガラス転移点は封着温度よりも高く、例えば、４１０℃以上でなければならない。
【００１３】
以上のように、誘電体層１３の誘電体ガラスとしては、ガラス転移点が４１０℃以上で、かつ軟化点が４２０℃以下という、わずかな温度上昇で急激に粘度が低下するものであることが必要となる。しかし、このような誘電体ガラスを実現することは極めて困難である。また、軟化点が４２０℃以下程度の誘電体ガラスはＩＴＯの透明電極パターン１１やバス電極パターン１２との反応性も高く、この点からも、ソーダライムガラス基板１を用いた場合の満足すべき誘電体ガラスを実現することは難しい。
【００１４】
本発明の目的は、かかる問題を解消し、前面基板に安価なソーダライムガラス基板を用いて、バス電極とブラックマトリックスの両パターンの相対的な位置ずれをなくすことができるようにしたプラズマディスプレイパネルとその前面板及びその製造方法を提供することにある。
【００１５】
本発明の他の目的は、安価なソーダライムガラス基板を前面板，背面板に適用できるようにし、低コスト化を実現可能としたプラズマディスプレイパネルとその前面板及びその製造方法を提供することにある。
【００１６】
【課題を解決するための手段】
上記の目的を達成するために、本発明によるプラズマディスプレイパネルの前面板は、前面板上にバス電極パターンとブラックマトリックス・パターンとが配置されてなるものであって、これらバス電極パターンとブラックマトリックス・パターンとが焼結された誘電体ガラス層で覆われ、かつ誘電体ガラス層上に保護膜が形成してなる構成とする。そして、ブラックマトリックス・パターンがバス電極パターンと同じ金属材料の酸化物を主成分とするものである。これにより、ガラス基板として安価なソーダライムガラス基板を使用しても、バス電極パターンとブラックマトリックス・パターンとの間の相対的な位置ズレによる画面での模様が発生を防止できる。
【００１７】
上記の目的を達成するために、本発明によるプラズマディスプレイパネルの製造方法は、前面板のガラス基板上にバス電極パターンとブラックマトリックス・パターンとを形成するものであって、また、同時に形成してもよい。これにより、ガラス基板として安価なソーダライムガラス基板を使用しても、バス電極パターンとブラックマトリックス・パターンとの間の相対的な位置ズレによる画面での模様が発生しないプラズマディスプレイパネルが得られる。
【００１８】
また、本発明によるプラズマディスプレイパネルの製造方法は、前面板のガラス基板上にバス電極パターンとブラックマトリックス・パターンとを同一金属を用いて同時に形成する第１の工程と、該バス電極パターンを誘電体ガラスペーストもしくは誘電体ガラスシートで覆い、不活性ガス雰囲気中で焼成して該誘電体ガラスを焼結する第２の工程と、該第１の工程で形成された該バス電極パターンと該第２の工程で酸化された該ブラックマトリクス・パターンとを覆うように、該ガラス基板全面に誘電体ガラス層を形成して、該誘電体ガラスを焼結し、次いで、大気中で熱処理して該ブラックマトリクス・パターンを酸化させる第３の工程と、該第３の工程での処理後、誘電体層を前面に形成して焼成する第４の工程と、焼結された該誘電体層上に保護膜を形成する第５の工程とを有するものである。これにより、ガラス基板として安価なソーダライムガラス基板を使用しても、バス電極パターンとブラックマトリックス・パターンとの間の相対的な位置ズレによる画面での模様が発生しないプラズマディスプレイパネルが得られる。
【００１９】
【発明の実施の形態】
以下、本発明の実施形態を図面を用いて説明する。
図１は本発明によるプラズマディスプレイパネルとその前面板及びその製造方法の第１の実施形態の要部を示す図であって、１はソーダライムガラス基板、２は透明電極パターン、３はバス電極パターン、４はブラックマトリクス・パターン、５，６は誘電体層、７は保護膜であり、ここでは、前面板についてのみ示している。
【００２０】
同図において、この実施形態においては、ガラス基板１として、安価なソーダライムガラス基板を用いており、まず、ソーダライムガラス基板１の全面にＩＴＯをスパッタ成膜し、フォトリソ法とエッチングプロセスもしくはレーザー加工プロセスとにより、透明電極パターン２を形成する（図１（ａ））。
【００２１】
なお、図１においても、ソーダライムガラス基板１上が仮想的に互いに平行なセルが設定され、各セル毎に２個の透明電極パターン２が互いに平行に形成されるものであるが、ここでは、図４と同様、１つのセルについて図示し、それを説明するものである。
【００２２】
形成されたこれら透明電極パターン２上に夫々バス電極パターン３をフォトリソ法もしくはスクリーン印刷法で形成する（図１（ｂ））。次に、隣接するセル（図示せず）のバス電極パターンとの間にブラックマトリックス・パターン４をスクリーン印刷法などで形成する（図１（ｃ））。
【００２３】
次に、透明電極パターン２やバス電極パターン３，ブラックマトリックス・パターン４を覆うように、誘電体層５をスクリーン印刷法，シートラミネート法で形成し（図１（ｄ））、乾燥後、焼結する。この焼結により、ブラックマトリックス・パターン４は酸化して不導体化する。この場合、ブラックマトリックス・パターン４として酸化によって黒色化する金属を用いたときには、顔料の添加は必要ない。
【００２４】
さらに、誘電体層５上に誘電体層６をスクリーン印刷法，シートラミネート法で形成し（図１（ｅ））、乾燥後、焼成する（図１（ｆ））。そして、最後に、この誘電体層６全面にＭｇＯを電子ビーム蒸着することにより、保護膜７を形成する（図１（ｇ））。このようにして、プラズマディスプレイパネルの前面板が得られる。
【００２５】
この実施形態によると、前面板で、最初に、３つのパターンの形成（透明電極２，バス電極３及びブラックマトリックス４）を行ない、その後、誘電体層の焼結を２回行なう。基板１としてソーダライムガラス基板を用いると、かかる誘電体層の焼結時、その熱によって基板１が変形するが、これら３つのパターンは、かかる焼結前に形成されているので、一体となって位置変化し、これらパターン間で相対的な位置ずれは生じない。基板１としてソーダライムガラス基板を用いた場合、焼結温度５８０℃で１時間の誘電体層５，６の誘電体ガラスの焼結を行なうと、このソーダライムガラス基板１は１ｍ当り２５０〜４５０μｍの割合で熱収縮するが、これは４０インチのプラズマディスプレイパネルの対角１ｍでわずか２５０〜４５０μｍ収縮するだけであって、この収縮によっても、透明電極２，バス電極３及びブラックマトリックス４のパターンが一体となって位置を変えるだけで、これらパターンの相互の位置関係にはずれが生じない。そして、現在主流となっているプラズマディスプレイパネルの構造では、前面板でのパターンと背面板でのパターンとがどちらもストライプ状をなし、かつこれらパターンが互いに直交するように、前面板と背面板とが組み立てられるので、この組み立ての際の厳密な位置合せが不要となり、上記のようにわずかに熱収縮した前面板でも使用することが可能となる。即ち、従来の高価な高歪点ガラス基板（歪点：５７０℃）の代わりに、安価なソーダライムガラス基板（歪点：５１１℃）が使用可能となる。
【００２６】
また、この結果、背面板での基板も、同様に、安価なソーダライムガラス基板を使用することができ、プラズマディスプレイパネルの低コスト化が実現する。
【００２７】
これに対し、従来のプラズマディスプレイパネルでは、図４で説明したように、バス電極パターンを形成して誘電体ガラスの焼結後、ブラックマトリックスパターンを形成するものであるから、この焼結によってガラス基板が、上記のように、わずかに２５０〜４５０μｍ収縮しても、焼結前に形成したパターンと焼結後に形成したパターンとの相対的に位置ずれが致命的となり、従って、安価なソーダライムガラス基板が使用することができなかった。
【００２８】
以上のようにして作製した前面板を排気管の付いた背面板と重ね合わせ、さらに、それらの外周部をフリットシール・ガラスで貼り合わせ、内部を排気するとともに、セル内にＸｅ，Ｎｅなどの希ガス封入し、しかる後、排気管を封じ切ってプラズマディスプレイパネル本体が完成する。その後、異方導電フィルムなどを用いて周辺回路と接続し、電磁波シールド板や放熱板を取り付けてプラズマディスプレイパネルが完成する。ここで、前面板にソーダライムガラス基板を使用しているため、背面板にも、上記のように、安価なソーダライムガラス基板を使用することができる。
【００２９】
図２は本発明によるプラズマディスプレイパネルとその前面板及びその製造方法の第２の実施形態の要部を示す図であって、８は誘電体層であり、図１に対応する部分には同一符号を付けて重複する説明を省略する。ここでも、前面板の１セルの部分についてのみ示している。
【００３０】
同図において、図２（ａ）〜（ｃ）の工程は図１（ａ）〜（ｃ）の工程と同じである。図１に示した実施形態では、図１（ｄ），（ｅ）と誘電体層の形成，その焼結を２回行なったが、この第２の実施形態では、誘電体層８の形成（図２（ｄ））が行なわれ、次いで、その焼結（図２（ｅ））が行なわれて、この焼結された誘電体層８上にＭｇＯの保護膜７を形成する（図２（ｆ））するものであり、誘電体層の形成とその焼結とを１回ずつ行なうものである。
【００３１】
従って、この第２の実施形態でも、図１に示した第１の実施形態と同じ構成の前面板が得られるが、工程数を削減できてプラズマディスプレイパネルのさらなる低コスト化が図れるし、また、焼結工程の回数を低減できて、基板１の収縮をさらに少なくできる。
【００３２】
なお、以上の各実施形態では、バス電極パターン３とブラックマトリックス・パターン４とを別々に形成したが、同時に同じ金属材料で、同じ形成方法で形成するようにしてもよい。この場合には、これらパターン３，４の位置ズレをさらになくすことができる。
【００３３】
図３は本発明によるプラズマディスプレイパネルとその前面板及びその製造方法の第３の実施形態の要部を示す図であって、９は誘電体層であり、図１に対応する部分には同一符号を付けている。ここでも、前面板の１セルについてのみ示している。
【００３４】
同図において、まず、ソーダライムガラス基板１の全面にＩＴＯをスパッタ成膜し、フォトリソ法とエッチングプロセスもしくはレーザー加工プロセスとにより、透明電極パターン２を形成する（図３（ａ））。
【００３５】
形成されたこれら透明電極パターン２上にバス電極パターン３を、また、これと同時に、隣接するセル（図示せず）のバス電極パターン３間にブラックマトリックス・パターン４を、同じ導体金属を用いて同時に形成する（図３（ｂ））。これらパターンの形成方法としては、例えば、Ｃｕペーストのような大気中で容易に酸化し、かつ黒色化する導体ペーストを用いてスクリーン印刷する方法などがある。また、透明電極パターン２を形成したソーダライムガラス基板１の全面にＣｒ/Ｃｕ/Ｃｒをスパッタ成膜した後、フォトリソ法とエッチングもしくはレーザー加工とで形成する方法もある。
【００３６】
ここで用いる導体金属としては、固有抵抗が充分に低く、かつ大気中での低温熱処理により容易に酸化するものであることが必須であり、Ｃｕ，Ｃｒなどが適している。容易に酸化しなければならないのは、ブラックマトリックスを不導体化しておかないと、バス電極とブラックマトリックスとの間で誤放電が発生するためである。また、黒色化させるために、黒色顔料を導体ペーストに予め添加するようにしてもよい。
【００３７】
このように、バス電極・パターン３とブラックマトリックス・パターン４とを同時に形成するために、この形成工程でこれらパターンの相対的な位置ずれが生ずることはない。
【００３８】
次に、バス電極パターン３を覆い、ブラックマトリックス・パターン４を露出したままとするように、誘電体ガラスのペーストをスクリーン印刷もしくは誘電体ガラスシートを用いて誘電体層５を形成し（図３（ｃ））、その後、この誘電体ガラスを不活性ガス雰囲気中で焼成して焼結し（図３（ｄ））、さらに、大気中で熱処理することにより、ブラックマトリックス・パターン４のみを酸化させて不導体化する（図３（ｅ））。この場合、ブラックマトリックス・パターン４として酸化によって黒色化する金属を用いたときには、顔料の添加は必要ない。
【００３９】
さらに、各パターンを覆うように、ソーダライムガラス基板１の全面に、誘電体ガラス・ペーストをスクリーン印刷もしくは誘電体ガラスシートをラミネートすることにより、誘電体層６を形成し（図３（ｆ））、再びこの誘電体層６をその誘電体ガラスの焼結温度で焼成する（図３（ｇ））。そして、最後に、この誘電体層６全面にＭｇＯを電子ビーム蒸着することにより、保護膜７を形成する（図３（ｈ））。このようにして、プラズマディスプレイパネルの前面板が得られる。
【００４０】
この第３の実施形態においても、先の第１の実施形態と同様、前面板で、最初に、３つのパターンの形成（透明電極２，バス電極３及びブラックマトリックス４）を行ない、その後、誘電体層の焼結を２回行なう。基板１としてソーダライムガラス基板を用いると、かかる誘電体層の焼結時、その熱によって基板１が変形するが、これら３つのパターンは、かかる焼結前に形成されているので、一体となって位置変化し、これらパターン間で相対的な位置ずれは生じない。基板１としてソーダライムガラス基板を用いた場合、焼結温度５８０℃で１時間の誘電体層９，６の誘電体ガラスの焼結を行なうと、このソーダライムガラス基板１は１ｍ当り２５０〜４５０μｍの割合で熱収縮するが、これは４０インチのプラズマディスプレイパネルの対角１ｍでわずか２５０〜４５０μｍ収縮するだけであって、この収縮によっても、透明電極２，バス電極３及びブラックマトリックス４のパターンが一体となって位置を変えるだけで、これらパターンの相互の位置関係にはずれが生じない。従って、上記のように、従来致命的であったかかる２５０〜４５０μｍの収縮も、この第３の実施形態では、各別問題とはならない。そして、現在主流となっているプラズマディスプレイパネルの構造では、前面板でのパターンと背面板でのパターンとがどちらもストライプ状をなし、かつこれらパターンが互いに直交するように、前面板と背面板とが組み立てられるので、この組み立ての際の厳密な位置合せが不要となり、上記のようにわずかに熱収縮した前面板でも使用することが可能となる。即ち、従来の高価な高歪点ガラス基板（歪点：５７０℃）の代わりに、安価なソーダライムガラス基板（歪点：５１１℃）が使用可能となる。
【００４１】
また、この第３の実施形態では、バス電極パターン３とブラックマトリックス・パターン４とを同じ金属で同時に形成するものであるから、前面板の製造プロセスが１工程少なくなり、この点からも、プラズマディスプレイパネルの低コスト化が可能となる。
【００４２】
なお、この第３の実施形態では、バス電極パターン３とブラックマトリックス・パターン４とを同時に形成するようにしたが、誘電体層９の焼結前であれば、バス電極パターン３の形成後、ブラックマトリックス・パターン４を形成するようにして、これらパターンを別々に形成するようにしてもよい。この場合も、ブラックマトリックス・パターン４のバス電極パターンに対する位置合わせを正確にして形成することにより、誘電体層９，６の焼結によって生ずるソーダライムガラス基板の熱収縮に影響されることなく、これらパターンの相対的な位置関係を良好に保つことができる。勿論、この場合、バス電極パターン３とブラックマトリックス・パターン４との形成に異なる形成プロセスを用いてもよいし、異なる金属を用いてもよい。但し、上記のように、バス電極パターン３とブラックマトリックス・パターン４とを同じ金属を用いて同時に形成した方が、これらパターンの相対的な位置関係のずれを、その形成段階から、小さくできることはいうまでもない。
【００４３】
以上のようにして作製した前面板を排気管の付いた背面板と重ね合わせ、さらに、それらの外周部をフリットシール・ガラスで貼り合わせ、内部を排気するとともに、セル内にＸｅ，Ｎｅなどの希ガス封入し、しかる後、排気管を封じ切ってプラズマディスプレイパネル本体が完成する。その後、異方導電フィルムなどを用いて周辺回路と接続し、電磁波シールド板や放熱板を取り付けてプラズマディスプレイパネルが完成する。ここで、前面板にソーダライムガラス基板を使用しているため、背面板にも、上記のように、安価なソーダライムガラス基板を使用することができ、プラズマディスプレイパネルの低コスト化が実現する。
【００４４】
次に、図１に示した第１の実施形態の具体的な実施例を説明する。しかし、本発明は、かかる実施例に限定されるものではない。
【００４５】
〔実施例１〕
洗浄したソーダライムガラス基板１の全面にＩＴＯ膜をスパッタ成膜した後、ＩＴＯ膜の全面にレジストを塗布し、フォトマスクを用いて密着露光、現像してレジストパターンを形成した。次に、このレジストパターンを基にＩＴＯ膜をエッチングし、レジスト剥離を行なってＩＴＯの透明電極パターン２を形成した（図１（ａ））。
【００４６】
次に、ＩＴＯの透明電極パターン２と同様のフォトリソ法とエッチングとのプロセスにより、透明電極パターン２上にＣｒ／Ｃｕ／Ｃｒのバス電極パターン３を形成し（図１（ｂ））、次に、このバス電極パターン３と隣接するセルのバス電極パターンとの間に、ブラックマトリックス・ペーストをスクリーン印刷することにより、ブラックマトリックス・パターン４を形成し、大気中８０℃で乾燥した（図１（ｃ））。
【００４７】
次に、バス電極パターン３やブラックマトリックス・パターン４を覆うように、ソーダライムガラス基板１に全面にＰｂＯ−ＳｉＯ2−Ｂ2Ｏ3−ＭｇＯ系の誘電体ガラス・ペーストをスクリーン印刷して誘電体層５を形成した（図１（ｄ））。その後、大気中５９０℃でこの誘電体ガラスを焼結してブラックマトリックス・パターン４のＣｒのみを酸化させ、不導体化させた（図１（ｅ））。この場合、このブラックマトリックス・パターン４は黒色化している。
【００４８】
さらに、誘電体層５上にＰｂＯ−ＳｉＯ2−Ｂ2Ｏ3−ＺｎＯ系の誘電体ガラス・ペーストをスクリーン印刷して誘電体層６を形成し、再び大気中５９０℃でこの誘電体ガラスを焼結した（図１（ｆ））。そして、最後に、この誘電体層６の全面にＭｇＯを電子ビーム蒸着することにより、保護膜７を形成した（図１（ｇ））。これにより、プラズマディスプレイパネルの前面板を得た。
【００４９】
そして、このようにして作製した前面板を排気管の付いた背面板と重ね合わせて、それらの外周部をフリットシール・ガラスで貼り合わせ、内部を排気してセル内にＸｅ，Ｎｅなどの希ガス封入し、しかる後、排気管を封じ切ってプラズマディスプレイパネル本体を作製した。この後、異方導電フィルムを用いて周辺回路と接続し、電磁波シールド板や放熱板を取り付けてプラズマディスプレイパネルを作製した。この場合、上記背面板としては、基板として安価なソーダライムガラスを使用したものを用いた。
【００５０】
なお、図２に示した第２の実施形態の実施例も、誘電体層の形成とその焼結を夫々１回ずつ行なうことを除いて、上記実施例１と同様である。
【００５１】
次に、図３に示した第３の実施形態の具体的な実施例を説明する。しかし、本発明は、かかる実施例に限定されるものではない。
【００５２】
〔実施例２〕
洗浄したソーダライムガラス基板１の全面にＩＴＯ膜をスパッタ成膜した後、ＩＴＯ膜の全面にレジストを塗布し、フォトマスクを用いて密着露光、現像してレジストパターンを形成した。次に、このレジストパターンを基にＩＴＯ膜をエッチングし、レジスト剥離を行なってＩＴＯの透明電極パターン２を形成した（図３（ａ））。
【００５３】
次に、透明電極パターン２が形成されたソーダライムガラス基板１上にＣｕペーストをスクリーン印刷することにより、透明電極パターン２上にバス電極パターン３を形成すると同時に、このバス電極パターン３と隣接するセル（図示せず）のバス電極パターンとの間にブラックマトリックス・パターン４を形成し、大気中８０℃で乾燥した（図３（ｂ））。
【００５４】
次に、バス電極パターン３を覆い、ブラックマトリックスパターン４をそのまま露出させるように、ＰｂＯ−ＳｉＯ2−Ｂ2Ｏ3−ＭｇＯ系の誘電体ガラス・ペーストをスクリーン印刷して誘電体層９を形成した（図３（ｃ））。その後、窒素雰囲気中５９０℃で焼成してこの誘電体ガラスを焼結し（図３（ｄ））、次に、大気中１２０〜１８０℃でブラックマトリックス・パターン４のＣｕのみを酸化させ、不導体化させて黒色化させた（図３（ｅ））。
【００５５】
さらに、誘電体層９やブラックマトリックス・パターン４を覆うように、ソーダライムガラス基板１上にＰｂＯ−ＳｉＯ2−Ｂ2Ｏ3−ＺｎＯ系の誘電体ガラス・ペーストをスクリーン印刷して誘電体層６を形成し（図３（ｆ））、再び大気中５９０℃でこの誘電体ガラスを焼結した（図３（ｇ））。そして、最後に、この誘電体層６の全面にＭｇＯを電子ビーム蒸着することにより、保護膜７を形成した（図３（ｈ））。これにより、プラズマディスプレイパネルの前面板を得た。
【００５６】
そして、このようにして作製した前面板を排気管の付いた背面板と重ね合わせて、それらの外周部をフリットシール・ガラスで貼り合わせ、内部を排気してセル内にＸｅ，Ｎｅなどの希ガス封入し、しかる後、排気管を封じ切ってプラズマディスプレイパネル本体を作製した。この後、異方導電フィルムを用いて周辺回路と接続し、電磁波シールド板や放熱板を取り付けてプラズマディスプレイパネルを作製した。この場合、上記背面板としては、基板として安価なソーダライムガラスを使用したものを用いた。
【００５７】
【発明の効果】
以上説明したように、本発明によれば、プラズマディスプレイパネルの前面板において、バス電極とブラックマトリックスの両パターンの相対的な位置ずれがなく、よってパネル周辺部でバス電極とブラックマトリックスが重なることがなく、前面側から見た場合に周辺部でブラックマトリックスの細りが生じず、画面に模様が生じることがない。
【００５８】
また、本発明によれば、安価なソーダライムガラス基板を前面板，背面板ともに使用することができ、プラズマディスプレイパネルの抜本的な低コスト化を達成できる。
【図面の簡単な説明】
【図１】本発明によるプラズマディスプレイパネルとその前面板及びその製造方法の第１の実施形態の要部を示す図である。
【図２】本発明によるプラズマディスプレイパネルとその前面板及びその製造方法の第２の実施形態の要部を示す図である。
【図３】本発明によるプラズマディスプレイパネルとその前面板及びその製造方法の第３の実施形態の要部を示す図である。
【図４】従来のプラズマディスプレイパネルの前面板及びその製造方法の要部を示す図である。
【符号の説明】
１  ソーダライムガラス基板
２  ＩＴＯの透明電極パターン
３  バス電極パターン
４  ブラックマトリックス・パターン
５，６  誘電体層
７  ＭｇＯの保護膜
８，９  誘電体層
【図１】
0004138220.tif 000002
【図２】
0004138220.tif 000003
【図３】
0004138220.tif 000004
【図４】
0004138220.tif 000005